НАНОЧАСТИЦЫ И СПОСОБ ПОЛУЧЕНИЯ

1. Композит, содержащий нанокластеры на подложке, причем нанокластеры содержат одно или более содержащих ион металла соединений, при этом каждое содержащее ион металла соединение представляет собой комплекс переходного металла,
лиганды которого координированы с ионом переходного металла, причем лиганды выбраны из группы, состоящей из глиоксима; производного глиоксима; салицилальдимина; и производного салицилальдимина; и при этом нанокластеры расположены на расстоянии друг от друга на одной или более поверхностях подложки.
2. Композит по п. 1, в котором лиганды представляют собой глиоксим или его производное, предпочтительно имеющее формулу (HO)N=C(R1)-C(R2)=N(OH), где каждый из R1 и R2 независимо представляет собой Н, гидрокси, алкокси, карбокси или необязательно замещенную алкильную, арильную или гетероарильную группу, или R1 и R2 объединяются с образованием циклического алкила.
3. Композит по любому из пп. 1 и 2, в котором подложка содержит по меньшей мере одно из оксида алюминия, оксида церия, оксида циркония, оксида кремния, оксида титана и цеолита.
4. Композит по любому из пп. 1-3, в котором одно или более содержащих ион металла соединений нанокластеров содержат один или более ионов переходных металлов, выбранных из группы, состоящей из Pt, Pd, Mn, Fe, Ni, Co, Ir, Ru, Rh, Cu, Ag и Au.
5. Композит по любому из пп. 1, 3 и 4, в котором лиганды представляют собой салицилальдимин или его производное, предпочтительно имеющее формулу (R3)N=CH-Ph-OH, где Ph представляет собой фенил, а ОН-группа расположена в орто-положении относительно группы (R3)N=CH, и R3 представляет собой Н, гидрокси, алкокси, карбокси или необязательно замещенную алкильную, арильную или гетероарильную группу.
6. Материал, образованный из композита по любому из пп. 1-5, в котором композит подвергают стадии нагревания с образованием из нанокластеров металлсодержащих наночастиц.
7. Катализатор, содержащий материал по п. 6, причем катализатор необязательно выбран из группы, состоящей из: катализатора окисления метана; катализатора окисления дизельного топлива; катализатора окисления компримированного природного газа; катализатора восстановления NOx; катализатора окисления аммиака; и тройного катализатора бензина.
8. Пассивный адсорбер NOx, содержащий материал по п. 6.
9. Способ образования металлсодержащих наночастиц на подложке или их оксида, включающий:
a. получение одного или более ионов переходных металлов путем обеспечения одного или более содержащих ион металла соединений и подложки;
b. растворение одного или более содержащих ион металла соединений в растворителе;
c. стадию объединения подложки с растворенным одним или более содержащими ион металла соединениями;
d. стадию нагревания, на которой одно или более содержащих ион металла соединений подвергают воздействию температуры по меньшей мере 300°С с образованием металлсодержащих наночастиц или их оксида на подложке;
e. стадию охлаждения, включающую охлаждение продукта со стадии d; и необязательно
f. стадию кислотного травления;
причем одно или более содержащих ион металла соединений представляют собой комплексы переходных металлов, лиганды которых координированы с ионом переходного металла, при этом лиганды выбраны из группы, состоящей из глиоксима; производного глиоксима; салицилальдимина; и производного салицилальдимина.
10. Способ по п. 9, включающий обеспечение одного содержащего ион металла соединения для получения наночастиц одного металла или его оксида на подложке.
11. Способ по п. 9, включающий обеспечение более одного содержащего ион металла соединения для образования наночастиц сплава металлов или их оксидов, или смеси металлов или их оксидов, на подложке.
12. Способ по любому из пп. 9-11, в котором стадию нагревания осуществляют в окислительной среде.
13. Применение по меньшей мере двух содержащих ион металла соединений, которые выбраны из группы, состоящей из глиоксимов металла, производных глиоксима металла, салицилальдиминов металла и производных салицилальдимина металла в способе формирования металлических наночастиц или их оксида, причем металлические наночастицы содержат по меньшей мере два переходных металла.
14. Применение содержащего ион металла соединения, которое представляет собой глиоксим металла, производное глиоксима металла, салицилальдимин металла или производное салицилальдимина металла, в способе формирования металлсодержащих наночастиц или их оксида, причем способ включает растворение содержащего ион металла соединения в растворителе.